(57)【要約】【課題】難燃剤を内添した樹脂成形品に比べ、樹脂成形品としての機能・特性を維持しつつ、難燃性を改善した樹脂成形品を提供すること。【解決手段】表面に凹部及び内部に中空部の少なくとも一方を持つ樹脂成形品本体（例えば、凹部１６を持つ歯車本体１０）と、樹脂成形品本体における中空部（例えば凹部１６）に配置される難燃性部材２０であって、難燃剤を含んで構成される難燃性部材２０と、を備える樹脂成形品。【選択図】図２
2010229241.tif 000002
【特許請求の範囲】
【請求項１】
中空部を持つ樹脂成形品本体と、
前記樹脂成形品本体における前記中空部に配置される難燃性部材であって、難燃剤を含んで構成される難燃性部材と、
を備える樹脂成形品。
【請求項２】
前記樹脂成形品本体が、ポリアセタール樹脂成形品本体である請求項１に記載の樹脂成形品。
【請求項３】
前記難燃性部材が、液状の前記難燃剤と、当該難燃剤を内包する袋状部材であって前記樹脂成形品本体よりも低い溶融温度を持つ袋状部材と、を含んで構成される請求項１に記載の樹脂成形品。
【請求項４】
前記樹脂成形品本体が、前記難燃性部材が配置された前記中空部から当該樹脂成形品本体の外面へ通じる孔を有する請求項３に記載の樹脂成形品。
【請求項５】
前記樹脂成形品本体の少なくとも一部の外面に、不燃材を含んで構成される層をさらに備える請求項１に記載の樹脂成形品。
【請求項６】
前記樹脂成形品本体の少なくとも一つの外面に配置され、樹脂成形品本体が投影される投影面積よりも大きい面を持つ保護部材であって、不燃材、又は難燃度（ＵＬ規格）若しくはコンカロリーメータ特性（熱量／着火時間）が樹脂成形品本体よりも高い材料で構成された保護部材をさらに備える請求項１に記載の樹脂成形品。
【発明の詳細な説明】
【技術分野】
【０００１】
本発明は、樹脂成形品に関する。
【背景技術】
【０００２】
複写機やプリンターを始めとする機器全般には、色々な種類の樹脂成形品が用いられているが、近年の安全・環境意識の高まりから樹脂成形品に対する要求特性が高度なものになってきている。そのひとつに難燃性が挙げられている。
【０００３】
例えば、特許文献１には、アセタール樹脂（ＰＯＭ）に酸性基を有する熱可塑性樹脂又はエラストマーを直接接着したポリアセタール複合体が提案されている。
【０００４】
また、特許文献２には、予め金型キャビティ表面及び／又は金型コア表面にシート層を形成する熱可塑性樹脂シートを装着し、次にシートの装着された金型キャビティ内にスキン層を形成する熱可塑性樹脂及びコア層を形成する熱可塑性樹脂を射出速度が３００ｍｍ／ｓｅｃ以上となる条件で充填し、シート層、スキン層及びコア層を有してなる多層構造成形品を得る成形方法が提案されている。
【０００５】
また、特許文献３には、１種以上の熱可塑性加工適性エラストマー（成分ｂ）からなる機能性素子がその上に直接成形されたポリアセタール（成分ａ）から複合材料物品を製造する方法であって、成分ａとｂが異なる硬さをもち、第１工程で、硬さが大きい方の材料（成分ａ）をまず型内で予備成形し、次いで冷却して型から取り出し、次いでより大きい他のキャビティに装入するか、又は部分的に型から取り出し、ただし型の一部に残し、次いでより大きなキャビティに移し、又は型から取り出さずに同じ型内に残し、型を可動性装置により拡大し、そして第２工程で、この材料に硬さが小さい方の材料（成分ｂ）を重ね成形し、（成分ａ）から形成された成形品をこの材料に強固に接着し、次いで複合材料物品として型から取り出す方法が提案されている。
【０００６】
また、特許文献４には、良好な積層体が得られ、特にその積層界面に凹凸が存在するような良好な成形品が得られにくい場合であっても良好な外観、及び密着性を達成するため、ＧＰＣ（ゲルパーミエーションクロマトグラフィー）法により測定された標準ポリスチレン換算による重量平均分子量（Ｍｗ）を数平均分子量（Ｍｎ）で除した分子量分布Ｍｗ／Ｍｎが１．５〜３．０であり、粘度平均分子量が１５，０００〜２６，０００であるポリカーボネート樹脂（Ａ成分）を、成形品（Ｂ層）に積層してなる、Ａ成分から形成された層（Ａ層）とＢ層からなるポリカーボネート樹脂積層体が提案されている。
【０００７】
また、特許文献５には、基板上にゾルゲル法によりリン含有ゾルゲル前駆体を堆積・キュアーして酸化膜を形成、次にガス雰囲気下で処理し、低誘電率のメソポーラス酸化膜を作ることが提案されている。
【０００８】
また、特許文献６には、可燃性発泡剤を用いて得られた発泡成形体の成形倍数が３５倍以下好ましくは３０倍以下のスチレン改質ポリエチレン系発泡成形体であって、且該成形倍数をＹ（倍）とし、該スチレン改質ポリエチレン系発泡成形体の成形体中に残存する可燃性発泡剤の量をＸ（重量％）とした場合に、ＹとＸとの間に式：Ｘ２・Ｙ５の関係が成立することを特徴とする難燃性スチレン改質ポリエチレン系発泡成形体が提案されている。
【０００９】
また、特許文献７には、ポリオレフィン及び難燃性ポリオレフィン樹脂材料を素材としてパウダリング成形により形成した樹脂成形品、及びこの成形品と、ポリオレフィン及び難燃性ポリオレフィン樹脂材料に発泡材を配合した発泡層とをパウダリング成形により二層構造に一体に形成した樹脂成形品と二層構造樹脂成形品の成形方法が提案されている。
【００１０】
また、特許文献８には、高圧耐火ケーブル接続部の外部耐火層を形成する改良した構造に関し、導体上に耐火層を有した耐火ケーブル同士を接続した接続部であって、導体上にマイカなどの無機絶縁層を施し、その上に所定の絶縁性を持たせるためポリエチレン、ビニルなどの絶縁処理を施して耐火接続部を形成した後、その上にさらに無機物の耐火層からなる外部耐火層を形成する場合において、外部耐火層にパテ状（粘土など）のシリコンコンパウンドなど無機性分を主成分とする材料を用い、これを予め二分割で所定の形状に予備成形してプレ成形品を形成し、これを上記耐火接続部を覆うようにし、二分割のプレ成形品の接合部を互いに合わせて一体に接合させて外部耐火層を形成した高圧耐火ケーブル接続部が提案されている。
【００１１】
また、特許文献９には、成形後の工程においてポリエチレンテレフタレート成形品に着色剤又は添加剤を施す方法、及びこのような製造法によって得られる物品に関し、特に、ポリエチレンテレフタレートの容器又は容器予備成形物を供給すること；容器又は容器予備成形物のポリエチレンテレフタレートに対して化学的親和力を有する１種以上の着色剤を、液状媒体中溶液又は液状媒体中分散液として収容する着色ゾーンを設けること；及び着色ゾーンにおいて、容器又は容器予備成形物と１種以上の着色剤とを、１種以上の着色剤の少なくとも一部を液状媒体から移行させ、そして容器又は容器予備成形物に結合させるのに効果的な条件下において、液状媒体中にてある時間にわたって接触させること；を含む、着色されたポリエチレンテレフタレート容器又は容器予備成形物を製造する方法が提案されている。
【００１２】
また、特許文献１０には、分別処理が容易性、リサイクル性の改善のため、オレフィン系樹脂を主成分とする樹脂組成物よりなる表皮層（Ａ）、難燃性オレフィン系樹脂主成分とする樹脂組成物よりなる発泡層（Ｂ）及び基材（Ｃ）の３層からなる積層体であり、表皮層（Ａ）又は表皮層（Ａ）及び発泡層（Ｂ）をパウダースラッシュ成形法により形成し３層が一体成形されていることを特徴とする難燃性樹脂成形品が提案されている。
【００１３】
また、特許文献１１には、制動特性・握りやすさを改善するため、ポリアセタール成形品上へ熱可塑性ポリアミドエラストマーを射出（多成分射出成形）し、両材料間の接着強度を少なくとも０．５Ｎ／ｍｍ２としたコネクタが提案されている。
【先行技術文献】
【特許文献】
【００１４】
【特許文献１】特関２００１−１４５公報
【特許文献２】特開２００１−２３２６６３公報
【特許文献３】特開２０００−５１３７２０公報
【特許文献４】特開２００１−３５３８３１公報
【特許文献５】特関２００２−７５９８３公報
【特許文献６】特開平６−５７０２７号公報
【特許文献７】特開平７−２５１４２３号公報
【特許文献８】特開平８−６５８７４号公報
【特許文献９】特願２００４−５４４４３公報５
【特許文献１０】特開平１１−３００９０９公報
【特許文献１１】特表２００７−５３４５１６公報
【発明の概要】
【発明が解決しようとする課題】
【００１５】
本発明の課題は、難燃剤を内添した樹脂成形品に比べ、樹脂成形品としての機能・特性を維持しつつ、難燃性を改善した樹脂成形品を提供することである。
【課題を解決するための手段】
【００１６】
上記課題は、以下の手段により解決される。即ち、
請求項１に係る発明は、
中空部を持つ樹脂成形品本体と、
前記樹脂成形品本体における前記中空部に配置される難燃性部材であって、難燃剤を含んで構成される難燃性部材と、
を備える樹脂成形品。
【００１７】
請求項２に係る発明は、
前記樹脂成形品本体が、ポリアセタール樹脂成形品本体である請求項１に記載の樹脂成形品。
【００１８】
請求項３に係る発明は、
前記難燃性部材が、液状の前記難燃剤と、当該難燃剤を内包する袋状部材であって前記樹脂成形品本体よりも低い溶融温度を持つ袋状部材と、を含んで構成される請求項１に記載の樹脂成形品。
【００１９】
請求項４に係る発明は、
前記樹脂成形品本体が、前記難燃性部材が配置された前記中空部から当該樹脂成形品本体の外面へ通じる孔を有する請求項３に記載の樹脂成形品。
【００２０】
請求項５に係る発明は、
前記樹脂成形品本体の少なくとも一部の外面に、不燃材を含んで構成される層をさらに備える請求項１に記載の樹脂成形品。
【００２１】
請求項６に係る発明は、
前記樹脂成形品本体の少なくとも一つの外面に配置され、樹脂成形品本体が投影される投影面積よりも大きい面を持つ保護部材であって、不燃材、又は難燃度（ＵＬ規格）若しくはコンカロリーメータ特性（熱量／着火時間）が樹脂成形品本体よりも高い材料で構成された保護部材をさらに備える請求項１に記載の樹脂成形品。
【発明の効果】
【００２２】
請求項１に係る発明によれば、難燃剤を内添した樹脂成形品に比べ、樹脂成形品としての機能・特性を維持しつつ、難燃性が改善される。
請求項２に係る発明によれば、難燃剤を内添したポリアセタール樹脂成形品に比べ、樹脂成形品を構成する樹脂の基本特性を維持しつつ、難燃性が改善される。
請求項３に係る発明は、固体状の難燃剤を適用した場合に比べ、難燃性が改善される。
請求項４に係る発明は、本構成を有さない場合に比べ、難燃性が改善される。
請求項５に係る発明によれば、本構成を有さない場合に比べ、難燃性が改善される。
請求項６に係る発明によれば、本構成を有さない場合に比べ、難燃性が改善される。
【図面の簡単な説明】
【００２３】
【図１】第１実施形態に係る歯車（樹脂成形品）を示す概略斜視図である。
【図２】第１実施形態に係る歯車（樹脂成形品）を示す概略断面図である。
【図３】第２実施形態に係る歯車（樹脂成形品）を示す概略斜視図である。
【図４】第２実施形態に係る歯車（樹脂成形品）を示す概略断面図である。
【図５】第３実施形態に係る歯車（樹脂成形品）を示す概略斜視図である。
【図６】第３実施形態に係る歯車（樹脂成形品）を示す概略断面図である。
【図７】第４実施形態に係る歯車（樹脂成形品）を示す概略斜視図である。
【図８】第４実施形態に係る歯車（樹脂成形品）を示す概略断面図である。
【図９】第５実施形態に係る歯車（樹脂成形品）を示す概略斜視図である。
【図１０】第５実施形態に係る歯車（樹脂成形品）を示す概略断面図である。
【発明を実施するための形態】
【００２４】
以下、本発明の一例である実施形態について図面を参照しつつ詳細に説明する。なお、実質的に同一の機能・作用を持つ部材には、全図面通して同じ符合を付与して説明し、重複する説明は省略することがある。
【００２５】
（第１実施形態）
図１は、第１実施形態に係る歯車（樹脂成形品）を示す概略斜視図である。図２は、第１実施形態に係る歯車（樹脂成形品）を示す概略断面図であり、（Ａ）が図１のＡ１−Ａ１断面図であり、（Ｂ）が図１のＢ１−Ｂ１断面図である。
【００２６】
第１実施形態に係る歯車１０１は、図１乃至図２に示すように、歯車本体１０と、難燃性部材２０と、を備えている。
【００２７】
歯車本体１０は、例えば、軸穴１１Ａが形成された円筒状のハブ１１（内周側円筒部）と、ハブ１１よりも外径が大きく同心円状に位置する円筒状のリム１２（外周側円筒部）とを備えている。リム１２の外周面には、歯車軸方向に延びると共に歯車径方向に突出する歯１３が、歯車周方向に特定の間隔で配置されている。
【００２８】
歯車本体１０は、ハブ１１の外周面とリム１２の内周面とを歯車軸方向中央部であって歯車周方向に沿って連結するウエブ１４（円板状部）を備えている。ウエブ１４の両側面には、歯車径方向に延びると共に歯車軸方向に突出し、ハブ１１の外周面とリム１２の内周面とを歯車軸方向に沿って連結するリブ１５（突出部）が配置されている。リブ１５は、歯車周方向に特定の間隔で複数配置されている。本実施形態では、リブ１５は、ウエブ１４の一側面当たり、歯車周方向に等間隔で４つ配置されている。
【００２９】
歯車本体１０は、例えば、溶融した樹脂材料を金型内から射出することにより成形されるが、これに限られるものではなく、周知の成形加工により成形されてものであってもよい。
【００３０】
歯車本体１０を構成する樹脂としては、例えば、ポリアセタール樹脂（ＰＯＭ）を適用している。歯車本体１０を構成する樹脂としては、ポリアセタール樹脂（ＰＯＭ）に限られず、ポリブチレンテレフタレート樹脂、ポリフェニレンスルフィド樹脂、ポリアミド樹脂等が挙げられる。
【００３１】
歯車本体１０は、ハブ１１の外周面と、リム１２の内周面と、ウエブ１４の側面と、リブ１５の側面と、で囲まれた凹部１６（中空部）が配置されている。本実施形態では、凹部１６は、歯車の一方の側面当たり４つ設けられ、全体で８つ配置されている。そして、凹部１６には、難燃性部材２０が充填されて配置されている。本実施形態では、複数の凹部のうち、全ての凹部１６に難燃性部材２０が充填された形態を説明するが、これに限られず、複数の凹部１６のうち、幾つかの凹部１６に難燃性部材２０が充填された形態であってもよい。
【００３２】
難燃性部材２０は、難燃剤単独で構成されていてもよいし、難燃剤と樹脂との混合物で構成されていてもよい。
【００３３】
難燃剤としては、ハロゲン系難燃剤、リン系難燃剤、無機系難燃剤、イオン流体難燃剤などが挙げられる。難燃剤は、それぞれ単独で用いても、あるいは２種以上を混合して用いてもよい。
【００３４】
ハロゲン系難燃剤としては、例えば、臭素系難燃剤（例えば、テトラブロモビスフェノールＡ（ＴＢＡ）、ヘキサブロモベンゼン、デカブロモジフェニルエーテル、テトラブロモエタン（ＴＢＥ）、テトラブロモブタン（ＴＢＢ）、ヘキサブロムシクロデカン（ＨＢＣＤ）等）、塩素系難燃剤（例えば、塩素化パラフィン、塩素化ポリフェニル、塩化ジフェニル、パークロロペンタシクロデカン、塩素化ナフタレン等）が挙げられ、これらは、三酸化アンチモンなどと併用することにより、より難燃効果が発揮される。
【００３５】
リン系難燃剤としては、燐酸アンモニウム塩、トリクレジルフォスフェート、トリ（β−クロロエチル）ホスフェート、トリ（ジクロロプロピル）ホスフェート、トリ（ジブロモプロピル）ホスフェート、２，３−ジブロモプロピル−２，３−クロロプロピルホスフェートなどが挙げられる。
【００３６】
無機系難燃剤としては、例えば、水酸化アルミニウム、水酸化マグネシウム、リン酸エステルもしくはハロゲン化リン酸エステルなど、水酸化ジルコニウム、塩基性炭酸マグネシウム、ドロマイト、ハイドロタルサイト、水酸化カルシウム、水酸化バリウム、酸化スズの水和物、硼砂などの無機金属化合物の水和物、硼酸亜鉛、メタ硼酸亜鉛、メタ硼酸バリウム、炭酸亜鉛、炭酸マグネシウム−カルシウム、炭酸カルシウム、炭酸バリウム、酸化マグネシウム、酸化モリブデン、酸化ジルコニウム、酸化スズ、赤リンなどが挙げられるが、中でも、水酸化アルミニウム、水酸化マグネシウム、水酸化ジルコニウム、塩基性炭酸マグネシウム、ドロマイト、ハイドロタルサイトからなる群から選ばれた少なくとも１種の金属化合物の水和物、特に、水酸化アルミニウム、水酸化マグネシウムは難燃効果が高く、経済的にも有用である。
【００３７】
上記無機系難燃剤の好ましい粒径は、種類によって異なるが、例えば、水酸化アルミニウム、水酸化マグネシウムにおいては、平均粒径が２０μｍ以下、好ましくは１０μｍ以下が好ましい。
【００３８】
イオン流体難燃剤としては、イオンのみ（アニオン、カチオン）から構成される「塩」であり、特に液体の化合物である、いわゆるイオン液体であれば特に制限無く使用することができる。陽イオンの種類としてはピリジン系、脂環族アミン系、脂肪族アミン系の３種が挙げられ、具体的には、イミダゾリウム塩類やピリジニウム塩類などのアンモニウム系、ホスホニウム系、ハロゲン系イオンなど、が好ましい。これら陽イオンに組み合わせる陰イオンとしては、フッ化物イオンやトリフラートなどのフッ素系が挙げられる。具体的には、エチル−メチルイミダゾリウムの（ＣＦ３ＳＯ２）２Ｎ塩、ブチル−メチルイミダゾリウムのＢＦ４塩、ヘキシル−メチルイミダゾリウムのＰＦ６塩などが挙げられる。
【００３９】
難燃剤と混合される樹脂としては、フェノール樹脂、エポキシ樹脂、イミド樹脂、不飽和ポリエステル樹脂、メラミン樹脂等が挙げられる。
【００４０】
難燃剤と樹脂との混合物で構成した難燃性部材２０において、難燃剤としてハロゲン系難燃剤やリン系難燃剤を選択した場合、難燃剤は、例えば、樹脂１００質量部に対して５質量部以上５０質量部以下の範囲で配合されることが好ましく、６質量部以上４０質量部以下の範囲で配合されることがより好ましい。
一方、難燃剤として無機系難燃剤を選択した場合、難燃剤は、例えば、樹脂１００質量部に対して３０質量部以上２００質量部以下の範囲で配合されることが望ましく、４０質量部以上１５０質量部以下の範囲で配合されることがより好ましい。
【００４１】
また、難燃性部材２０は、難燃剤（固体状の難燃剤）と、これを内包する袋状部材とで構成されていてもよい。
袋状部材を構成する材料としては、例えば、後述する第３実施形態で説明するものと同様な特性を有するものが好適に挙げられる。
【００４２】
難燃性部材２０は、歯車本体１０の凹部１６に難燃剤（固体状の難燃剤）を充填し、キャップ部材により凹部１６を塞いで配置されていてもよい。
【００４３】
難燃性部材２０は、ＵＬ−９４で規定される難燃度（ＵＬ規格）がＶ−２以上となるもの、又はコンカロリーメータ特性（最大発熱速度（ｗ／ｃｍ２））が８０ｗ／ｃｍ２以下となるものが望ましい。無論、難燃性部材２０は、これらの特性が歯車本体１０（樹脂成形品本体）よりも高い特性を持つ部材である。
【００４４】
なお、難燃度（ＵＬ規格）は、米国のＵＮＤＥＲＷＲＩＴＥＲＳ  ＬＡＢＯＲＡＴＯＲＩＥＳ  ＩＮＣ．社が制定、認可している電気機器に関する安全性の規格であり、ＵＬ燃焼試験法による垂直燃焼試験により規定された規格である。難燃性の程度によりＶ−０、Ｖ−１、Ｖ−２がありＶ−０に近づくほど高難燃性であることを示している。燃焼時間が１０秒以下から３０秒以下で燃焼しながら落ちる溶融物がない場合（落下（ドリップ）により試験片支持部の下にある綿が着火しないこと。落下があっても綿着火しなければＶ−０／Ｖ−１となる）でＶ−０〜Ｖ−１レベル、及び燃焼しながら落下し綿に着火する場合はＶ−２である。
【００４５】
一方、コンカロリーメータ特性は、対象部材の試料片を作製し、これをマルチコーンカロリーメータ（東洋精機社製）を用いて、発熱速度・熱量及び着火時間を測定し、３つの試料片の平均値として求められる値である。
【００４６】
難燃性部材２０は、その量が歯車本体１０（樹脂成形品本体）を構成する樹脂２質量部に対し１質量部以上の比率となるように配置させることがよい。
【００４７】
以上説明した本実施形態に係る歯車１０１（樹脂成形品）では、歯車本体１０（樹脂成形品本体）に設けられている凹部１６に難燃性部材２０が配置されている。
【００４８】
ここで、従来の難燃性が付与された樹脂成形品（例えば、ＡＢＳやＰＣ／ＡＢＳアロイ及びＰＥＴ樹脂・ＰＰ樹脂で構成された樹脂成形品）は、難燃剤と称する添加剤をプラスチックの中に二軸押出機等を用いて溶融混合して得られた素材（ペレット）を、射出成形装置等により所望の形状を有する金型に溶融・射出充填・冷却することにより成型し、樹脂成形品とされている。樹脂成形品は樹脂に難燃剤を溶融混合したペレットを用いるため、添加した難燃剤の存在により、安定性が悪くなったり、樹脂の特性（例えば機械特性や耐水性等）を損ない易いのが現状である。
【００４９】
そこで、本実施形態に係る歯車１０１（樹脂成形品）では、上記の如く、歯車本体１０（樹脂成形品本体）に難燃剤を内添せず、歯車本体１０の構成面（凹部１６内壁面）に難燃性部材２０を配置させることで、歯車本体１０（これを構成する樹脂）に難燃剤を配合しなくとも、難燃性が付与される。また、歯車本体１０が持つ凹部１６に難燃性部材を配置しているので、歯車本体１０の機能を害し難い。このため、本実施形態に係る歯車１０１（樹脂成形品）では、歯車（樹脂成形品）としての機能・特性を維持しつつ、難燃性が改善される。
【００５０】
また、本実施形態に係る歯車１０１（樹脂成形品）では、歯車本体１０を構成する樹脂としては、ポリアセタール樹脂（ＰＯＭ）を適用している。ポリアセタール樹脂（ＰＯＭ）は、摺動性（例えば耐摩耗性）、耐薬品性、耐クリープ性などに優れたエンジニヤリングプラスチックであり、機器（例えば複写機やプリンター等）の樹脂成形品（例えば摺動部品やハンドル等）として多用されている。特に、ＰＯＭは単体として摺動性・クリープ特性・機械特性等を持つ材料であることから、歯車（ギア部材）の構成材料として適しており、他の樹脂への代替化が難しい。一方で、ＰＯＭは特異な化学構造を有し、モノマーの分解を生じること、また、その構造に起因して難燃剤との親和性が乏しく、樹脂の基本特性を損なうことなく難燃剤をＰＯＭに溶融混合することにより難燃性を付与することが困難な材料である。また、ＰＯＭは他の樹脂とのアロイ化も困難である。このため、本実施形態に係る歯車１０１では、ポリアセタール樹脂（ＰＯＭ）樹脂成形品の基本特性を維持しつつ、難燃性が改善される。
【００５１】
なお、本実施形態に係る歯車１０１では、設計上予め歯車本体１０が持つ凹部１６に難燃性部材を配置した形態を説明したが、別途、難燃性部材２０を配置するための凹部１６を設けた形態であってもよい。
ここで、中空部とは、歯車（樹脂成形品）の構成部材で囲まれた空間を意味し、構成部材で閉じられた空間であってもよいし、一部が外部に開放された空間であってもよい。
【００５２】
（第２実施形態）
図３は、第２実施形態に係る歯車（樹脂成形品）を示す概略斜視図である。図４は、第２実施形態に係る歯車（樹脂成形品）を示す概略断面図であり、（Ａ）が図３のＡ３−Ａ３断面図であり、（Ｂ）が図３のＢ３−Ｂ３断面図である。
【００５３】
第２実施形態に係る歯車１０２は、図３乃至図４に示すように、歯車本体１０と、難燃性部材２０と、を備えている。
【００５４】
歯車本体１０を構成する円筒状のリム１２（外周側円筒部）には、歯車軸方向に貫通する貫通孔１７（中空部）が、歯車周方向に特定の間隔で複数配置されている。そして。この貫通孔１７にも難燃性部材２０が充填して配置されている。
【００５５】
これら以外は、第１実施形態と同様であるため、説明を省略する。
【００５６】
以上説明した本実施形態に係る歯車１０２（樹脂成形品）でも、上記の如く、歯車本体１０（樹脂成形品本体）に難燃剤を内添せず、その構成面（凹部１６内壁面、及び貫通孔１７内壁面）に難燃性部材２０を配置させることで、歯車本体１０（これを構成する樹脂）に難燃剤を配合しなくとも、難燃性が付与される。また、歯車本体１０が持つ凹部１６、及び貫通孔１７（中空部）に難燃性部材を配置しているので、歯車本体１０の機能を害し難い。このため、本実施形態に係る歯車１０２（樹脂成形品）では、歯車（樹脂成形品）としての機能・特性を維持しつつ、難燃性が改善される。
【００５７】
なお、本実施形態に係る歯車１０２では、別途、難燃性部材２０を配置するための貫通孔１７（中空部）を設けた形態を説明したが、設計上予め歯車本体１０が持つ中空部に難燃性部材２０を配置した形態でもよい。
【００５８】
（第３実施形態）
図５は、第３実施形態に係る歯車（樹脂成形品）を示す概略斜視図である。図６は、第３実施形態に係る歯車（樹脂成形品）を示す概略断面図であり、（Ａ）が図５のＡ５−Ａ５断面図であり、（Ｂ）が図５のＢ５−Ｂ５断面図である。
【００５９】
第３実施形態に係る歯車１０３は、図５乃至図６に示すように、歯車本体１０と、難燃性部材２０と、を備えている。
【００６０】
歯車本体１０を構成する円筒状のリム１２（外周側円筒部）には、歯車径方向に貫通する通液孔１８（孔）が複数配置されている。通液孔１８（孔）は、難燃性部材２０が配置された凹部１６から歯車本体１０の外面へ通じる孔である。通液孔１８は、リム１２の歯車軸方向両端部に配置されると共に、歯車周方向に沿って特定の間隔で配置されている。本実施形態では、一つの難燃性部材２０が配置された凹部１６一つ当たり、２つの通液孔１８が配置されている。
【００６１】
通液孔１８は、例えば、歯車の隣り合う歯１３の間の距離を最大径として設けられる。また、通液孔１８は、歯車本体１０よりも溶融温度が低い材料（例えば、ワックス）等により塞いでいてもよい。当該材料で通液孔１８を塞いでも、加熱により当該材料が溶融することで当該通液孔１８が貫通される。
【００６２】
難燃性部材２０は、液状の難燃剤２１と、液状の難燃剤２１を内包する袋状部材２２と、で構成されている。袋状部材２２は、歯車本体１０（樹脂成形品本体）よりも低い溶融温度を持つ部材である。
【００６３】
液状の難燃剤２１としては、例えば、上述のイオン液体、液状のリン系難燃剤、難燃性を示す化合物の水溶液等が挙げられる。
イオン液体としては、例えば、エチル−メチルイミダゾリウムの（ＣＦ３ＳＯ２）２Ｎ塩、ブチル−メチルイミダゾリウムのＢＦ４塩、ヘキシル−メチルイミダゾリウムのＰＦ６塩等が挙げられる。
液状のリン系難燃剤としては、大八化学（株）製のＣＲ−７４１、同ＣＲ−７３３Ｓ、ＴＰＰ（トリフェニルフォスフェート）等が挙げられる。
難燃性を示す化合物の水溶液としては、例えば、硫安水溶液、ミョウバン水溶液、ホウ酸の水溶液等が挙げられる。
【００６４】
袋状部材２２を構成する材料としては、例えば、ポリエチレン、ポリプロピレン等が挙げられる。
【００６５】
袋状部材２２は歯車本体１０（樹脂成形品本体）よりも低い溶融温度を持つ部材であるが、袋状部材２２と歯車本体１０との溶融温度の差は例えば２０℃以上８０℃以下であることがよい。
【００６６】
ここで、溶融温度は、示差走査熱量計（エスアイアイ・ナノテクノロジー（株）社製：ＥＸＳＴＡＲ６０００（ＤＳＣ）、熱分析システム）を用い、ＪＩＳ  ７１２１−１９８７に準拠して測定した。この装置の検出部の温度補正にはインジウムと亜鉛の溶融温度を用い、熱量の補正にはインジウムの融解熱を用いた。試料はアルミニウム製パンに入れ、サンプルの入ったアルミニウム製パンと対照用の空のアルミニウム製パンとをセットし、昇温速度１０℃／ｍｉｎで測定を行う。そして、測定により得られたＤＳＣ曲線の融解ピークのうち、最大の融解ピークの頂点の温度をもって溶融温度とする。
【００６７】
これら以外は、第１実施形態と同様であるため、説明を省略する。
【００６８】
以上説明した本実施形態に係る歯車１０３（樹脂成形品）では、上記の如く、難燃性部材２０が液状の難燃剤２１を内包する袋状部材２２とで構成されている。そして、袋状部材２２が歯車本体１０（樹脂成形品本体）よりも低い溶融温度を持つ部材であることから、歯車が加熱されていくと、歯車本体１０によりも先に袋状部材２２が溶融して破断する。すると、袋状部材２２が内包していた液状の難燃剤２１が、漏れ出し広がって広範囲にわたり歯車本体１０に付着される。このため、本実施形態に係る歯車１０３（樹脂成形品）では、固体状の難燃剤を適用した場合に比べ、難燃性が改善される。
【００６９】
また、本実施形態に係る歯車１０３（樹脂成形品）では、上記の如く、難燃性部材２０が配置された凹部１６から歯車本体１０の外面へ通じる通液孔１８（孔）が設けられていることから、上記袋状部材２２が溶融して破断することで、漏れ出した液状の難燃剤２１が通液孔１８を通じて、歯車本体１０の外周面（本実施形態では歯車本体１０を構成する円筒状のリム１２外周面）に付着される。つまり、通液孔１８を設けることで、所望の歯車本体１０（樹脂成形品本体）の外面へ迅速に液状の難燃剤２１が付着する。このため、本実施形態に係る歯車１０３（樹脂成形品）では、当該通液孔１８を設けない場合に比べ、難燃性が改善される。
【００７０】
（第４実施形態）
図７は、第４実施形態に係る歯車（樹脂成形品）を示す概略斜視図である。図８は、第４実施形態に係る歯車（樹脂成形品）を示す概略断面図であり、（Ａ）が図７のＡ７−Ａ７断面図であり、（Ｂ）が図７のＢ７−Ｂ７断面図である。
【００７１】
第４実施形態に係る歯車１０４は、図７乃至図８に示すように、歯車本体１０と、難燃性部材２０と、を備えている。
【００７２】
歯車本体１０における、リム１２（外周側円筒部）の外周面、歯１３、及びハブ１１（内周側円筒部）の外周面（即ち、歯車本体１０の軸方向両側面に該当する外面）には、不燃材で構成された不燃層２３が配置されている。つまり、歯車本体１０の凹部１６の内壁面にも、不燃層２３が配置されている。つまり、不燃層２３は、歯車本体１０の凹部１６の内壁面と難燃性部材２０との間に介在して配置されている。
【００７３】
不燃層２３を構成する不燃材とは、酸素指数２６以上で定義される材料である。不燃材として具体的には、例えば、セラミック、金属、難燃樹脂等が挙げられる。
セラミックとしては、例えばジルコニア、アルミナ、窒化アルミニウム等が挙げられる。
金属としては、例えばアルミニウム、ステンレス等が挙げられる。
セラミックで構成された不燃層２３（セラミック層）は、例えばスラリーの焼成、セラミックブロックの機械加工により形成される。
金属で構成される不燃層２３（金属層）は、例えばメッキ処理により形成される。また、金属で構成される不燃層２３（金属層）は、アルミやステンレス箔を歯車本体１０の軸方向両側面形状にあわせて成形した部材を用いて配置してもよい。
難燃樹脂としては、例えば、イミド樹脂、フッ素樹脂が挙げられる。これらは焼結成形したあと空隙に合わせて機械加工して作られた部材を歯車本体１０の軸方向両側面形状にあわせて成形した部材を用いて配置してもよい。
【００７４】
図示しないが、不燃層２３は、歯車本体１０の当該不燃層２３形成面に不燃層のひび割れ抑制のため、例えば、プラズマ処理、樹脂層、弾性層を順次積層した後、配置することがよい。
【００７５】
これら以外は、第１実施形態と同様であるため、説明を省略する。
【００７６】
以上説明した本実施形態に係る歯車１０４（樹脂成形品）では、上記の如く、歯車本体１０（樹脂成形品本体）の少なくとも一部の外面に、不燃材を含んで構成される不燃層を配置させることで、直火が直接歯車本体１０（樹脂成形品本体）に接することがないため、また、輻射熱量が低減されると共に、これにより着火時間や分解ガス拡散量が低減されると考えられる。このため、本実施形態に係る歯車１０４でも、第１実施形態に比べ、難燃性が改善される。
【００７７】
（第５実施形態）
図９は、第５実施形態に係る歯車（樹脂成形品）を示す概略斜視図である。図１０は、第５実施形態に係る歯車（樹脂成形品）を示す概略断面図であり、（Ａ）が図９のＡ９−Ａ９断面図であり、（Ｂ）が図９のＢ９−Ｂ９断面図である。
【００７８】
第５実施形態に係る歯車１０５は、図９乃至図１０に示すように、歯車本体１０と、難燃性部材２０と、を備えている。
【００７９】
歯車本体１０の軸方向の両側面には、歯車本体１０と同軸で円板状部材３０（保護部材）が配置されている。円板状部材３０は、歯車本体１０の外径よりも大きな径を持つ部材である。つまり、円板状部材３０は、当該円板状部材３０に対して樹脂成形品本体が投影される投影面積よりも大きい面を持つ部材である。
【００８０】
具体的には、円板状部材３０は、歯車本体１０に配置する面に交差（例えば直交）する方向に投影される投影面積（例えば歯車本体１０の軸方向に投影される投影面積）よりも大きい面を持ち、当該面で歯車本体１０と接触配置されている。円板状部材３０には、ハブ１１（内周側円筒部）の軸穴１１Ａを露出するための開口が中心部に設けられている。
【００８１】
円板状部材３０の配置形態は、例えば、歯車本体１０との対向面側に突起部（スナップフィット等）を設け、これを歯車本体１０の凹部１６に嵌め込んで配置する形態や、上記ハブ１１（内周側円筒部）の軸穴１１Ａを露出するための開口を当該ハブ１１に嵌め込んで配置する形態等が挙げられるが、特に制限はなく、例えば、歯車本体１０に接着して配置する形態であってもよい。
【００８２】
円板状部材３０を構成する材料は、不燃材が挙げられる。また、円板状部材３０を構成する材料としては、酸素指数２６よりも高い樹脂材料も挙げられる。
【００８３】
不燃材としては、上記挙げられたセラミック、金属等が挙げられる。また、不燃材としては、酸素指数２６以上の材料も挙げられ、具体的には、例えば、ポリエーテルエーテルケトン（ＰＥＥＫ）、フェノール樹脂、エポキシ樹脂、イミド樹脂等が挙げられる。
【００８４】
これら以外は、第１実施形態と同様であるため、説明を省略する。
【００８５】
以上説明した本実施形態に係る歯車１０５（樹脂成形品）では、上記の如く、上記特定の材料で構成され、歯車本体１０（樹脂成形品本体）が投影される投影面積よりも大きい面を持つ保護部材の役割も担っている。円板状部材３０により、歯車本体１０（樹脂成形品本体）を保護することで、直火が直接歯車本体１０（樹脂成形品本体）に接することがないため、また、輻射熱量が低減されると共に、これにより着火時間や分解ガス拡散量が低減されると考えられる。また、歯車本体１０（樹脂成形品本体）よりも外径が大きい円板状部材３０により保護されることで、外部の熱を遮断し易くなる。このため、本実施形態に係る歯車１０５では、第１実施形態に比べ、難燃性が改善される。
【００８６】
［試験例］
以下、上記本実施形態に係る歯車の作用効果を確認するための試験例について説明する。
【００８７】
（試験例１−１）
まず、ＰＯＭ（旭化成工業社製「テナック４０６０」、溶融温度約１６０℃））のペレットを準備し、成形機（日清樹脂工業社製：ＮＥＸ５００）により射出成形して、凹部を持つ歯車本体を作製した（第１実施形態：図１乃至図２参照）。
次に、エポキシ樹脂（昭和高分子製「商品名Ａｒａｌｄｉｔｅ」）の主剤と硬化剤を等量０．５ｇづつ混合した混合物１．０ｇに、水酸化マグネシウム（協和化学社製「キスマー５Ａ」、分解開始温度：約３５０℃）３．５ｇ質量部を入れて、難燃性部材を準備した。
次に、難燃性部材が硬化する前に、２．８ｇの質量を有する歯車本体の凹部にこれらを１．４ｇ充填し室温に３時間放置した。なお、難燃性部材は、水酸化マグネシウムの量がＰＯＭ２質量部に対し３分の一質量部の比率となるように、当該凹部に充填させた。
このようにして、歯車を作製した。
【００８８】
（試験例１−２）
試験例１と同様にして、凹部を持つ歯車本体を作製した（第１実施形態：図１乃至図２参照）。
次に、リン系難燃剤（大八化学社製：ＰＸ２００  分解温度約３２５℃）をポリエチレン袋（（株）生産日本社製「ユニパック」、溶融温度１３０℃）に圧縮・充填して、難燃性部材を準備した。
次に、難燃性部材を、歯車本体の凹部に充填した。なお、難燃性部材は、水酸化マグネシウムの量がＰＯＭ２質量部に対し３分の一質量部の比率となるように、当該凹部に充填させた。
このようにして、歯車を作製した。
【００８９】
（試験例２）
まず、ＰＯＭ（旭化成工業社製「テナック４０６０」、溶融温度約１６０℃））のペレットを準備し、凹部及び貫通孔を持つ歯車本体を作製した（第２実施形態：図３乃至図４参照）。
次に、上記試験例１と同様にして、乾燥・固化させた難燃性部材を、歯車本体の凹部に充填した。なお、難燃性部材は、凹部に水酸化マグネシウムの量がＰＯＭ２質量部に対し三分の一質量部の比率となるように、当該凹部に充填させた。
次に、歯車本体の貫通孔に、試験例１と同様に作製した乾燥・固化前の難燃性部材をシリンジで充填し、その後、乾燥・固化させた。なお、難燃性部材は、水酸化マグネシウムの量がＰＯＭ２質量部に対し三分の一質量部の比率となるように、当該凹部に充填させた。
このようにして、歯車を作製した。
【００９０】
（試験例３）
まず、ＰＯＭ（旭化成工業社製「テナック４０６０」、溶融温度約１６０℃））のペレットを準備し、凹部及び通液孔（外径１．５ｍｍ）を持つ歯車本体を作製した（第３実施形態：図５乃至図６参照）。
次に、液状の難燃剤としてのイオン性液体（１−エチル−３−メチルイミダゾリウムテトラフルオロボレート）を、をポリエチレン袋（（株）生産日本社製「ユニパック」、溶融温度１３０℃）に充填して、難燃性部材を準備した。
次に、難燃性部材を、歯車本体の凹部に充填した。なお、難燃性部材は、イオン性液体の量がＰＯＭ２質量部に対し三分の一質量部の比率となるように、当該凹部に充填させた。
このようにして、歯車を作製した。
【００９１】
（試験例４）
試験例１と同様にして、凹部を持つ歯車本体を作製した（第４実施形態：図７乃至図８参照）。
次に、歯車本体の軸方向両側面に、プラズマ処理を施した後、厚み約１００μｍでエポキシ接着剤（昭和高分子（株）製、Ａｒａｌｄｉｔｅ硬化剤０．５質量部、同主剤０．５質量部）、及び厚み約１００μｍでゴム層（セメダイン５２１（ニトリルゴム系接着剤）の層）を形成した。その後、弾性層等が形成された歯車本体の軸方向両側面に厚み約３０μｍのニッケルメッキ層を形成した（第４実施形態：図７乃至図８参照）。
次に、試験例１と同様にして、歯車本体の作製、その凹部への難燃性部材の充填を行った。
このようにして、歯車を作製した。
【００９２】
（試験例５）
試験例１と同様にして、歯車本体の作製、その凹部への難燃性部材の充填を行った。
次に、酸素指数約４３のトーロン（ポリアミドイミド樹脂：ソルベイアドバンストポリマーズ（株）からなる材料を成形して、歯車本体の外形よりも大きい円板状部材を準備し、これを歯車本体の軸方向両側面へ装着した（第５実施形態：図９乃至図１０参照）。
このようにして、歯車を作製した。
【００９３】
（比較例１）
ＰＯＭ（旭化成工業社製「テナック４０６０」、溶融温度約１６０℃））のペレットを準備し、凹部及び貫通孔を持つ歯車本体を作製した（第１実施形態：図１乃至図２参照）。これを歯車とした。
【００９４】
（比較例２−１）
ＰＯＭ（旭化成工業社製「テナック４０６０」、溶融温度約１６０℃））１００質量部に、燐酸アンモニウム塩（ＡＰＰ：クラリアントジャパン社製「ＡＰＰ４２２」、分解開始温度：約２２０℃）２５質量部を内添したペレットを準備し、凹部を持つ歯車本体を作製した（第１実施形態：図１乃至図２参照）。これを歯車とした。
【００９５】
（比較例２−２）
ＰＯＭ（旭化成工業社製「テナック４０６０」、溶融温度約１６０℃））１００質量部に、燐酸アンモニウム塩（ＡＰＰ：クラリアントジャパン社製「ＡＰＰ４２２」、分解開始温度：約２２０℃）５０質量部を内添したペレットを準備し、凹部を持つ歯車本体を作製した（第１実施形態：図１乃至図２参照）。これを歯車とした。
【００９６】
（比較例３）
ＰＯＭ（旭化成工業社製「テナック４０６０」、溶融温度約１６０℃））１００質量部に、水酸化マグネシウム（協和化学社製「キスマー５Ａ」、分解開始温度：約３５０℃）２５質量部を内添したペレットを準備し、凹部を持つ歯車本体を作製した（第１実施形態：図１乃至図２参照）。これを歯車とした。
【００９７】
（比較例４）
ＰＯＭ（旭化成工業社製「テナック４０６０」、溶融温度約１６０℃））１００質量部に、臭素系難燃剤ブロム化エポキシ：（第一工業製薬（株）社製「ＳＲ−２４５」、分解開始温度：約３７５℃）２５質量部を内添したペレットを準備し、凹部を持つ歯車本体を作製した（第１実施形態：図１乃至図２参照）。これを歯車とした。
【００９８】
（評価）
得られた歯車に対して、以下の評価を行った。結果を表１に示す。
なお、表１には、歯車本体（比較例は歯車そのもの）の難燃度（ＵＬ規格）、コンカロリーメータ特性（熱量／着火時間）についても示す。
【００９９】
−難燃性の評価−
上記コンカロリーメータ特性を測定し、評価した。評価基準は以下の通りである。
◎：最大発熱量がＰＯＭ単体の半分以下で、かつ、着火時間が２倍以上延びる場合。
○：最大発熱量がＰＯＭ単体より小さい場合。
△：着火時間がＰＯＭより長い場合。
×：ＰＯＭと同等（±１０％の範囲）以上の最大発熱量である場合。
【０１００】
−摺動性の評価−
摺動性について、ＪＩＳ  Ｋ７２０４（摩耗テスト）に準じて評価した。評価基準は以下の通りである。
○：ＰＯＭ単体と同等（±１０％の範囲）の摩耗量の場合。
×：ＰＯＭ単体の摩耗量よりも大きい場合。
【０１０１】
−機械特性の評価−
機械特性について、次のようにして評価した。シャルピー耐衝撃強度を（ＪＩＳ  Ｋ７１１１）に準じて計測した。評価基準は以下の通りである。
○：ＰＯＭと同等（９ｋＪ／ｍ２±０．９ｋＪ／ｍ２の範囲）の値となる場合。
×：ＰＯＭの値（９ｋＪ／ｍ２−０．９ｋＪ／ｍ２）以下となる場合。
【０１０２】
−成形性の評価−
成形性について、次のようにして評価した。成形機（日精樹脂工業製ＮＥＸ５００）を用い短冊状（１２５ｍｍ長さ×厚さ２ｍｍ×幅１２．５ｍｍの試験片を作製した評価基準は以下の通りである。
○：ＰＯＭ同等の成形性である場合。
×：成形不良（外観の不良、もしくは計量の不良）が発生した場合。
【０１０３】
【表１】
2010229241.tif 000003
【０１０４】
上記結果から、試験例は、比較例に比べ、難燃性、摺動性、機械特性、及び成形性が共に優れていることがわかる。
【０１０５】
なお、上記いずれの実施形態では、樹脂成形品として歯車を適用した形態を説明したが、これに限られず、本実施形態は難燃性が要求される樹脂成形品であれば、特に制限なく適用される。
また、上記いずれの実施形態を組み合わせた形態も適用され得る。
【符号の説明】
【０１０６】
１０   歯車本体
１１   ハブ
１１Ａ 軸穴
１２   リム
１３   歯
１４   ウエブ
１５   リブ
１６   凹部
１７   貫通孔
１８   通液孔
２０   難燃性部材
２１   液状の難燃剤
２２   袋状部材
２３   不燃層
３０   円板状部材
１０１、１０２、１０３、１０４、１０５    歯車
【図１】
2010229241.tif 000004
【図２】
2010229241.tif 000005
【図３】
2010229241.tif 000006
【図４】
2010229241.tif 000007
【図５】
2010229241.tif 000008
【図６】
2010229241.tif 000009
【図７】
2010229241.tif 000010
【図８】
2010229241.tif 000011
【図９】
2010229241.tif 000012
【図１０】
2010229241.tif 000013